(57)【要約】  高弾性ポリウレタン発泡体は、少なくとも１０００当量を有するポリエーテルポリオールから製造される。ポリエーテルポリオールの少なくとも一部は、７０〜９５重量％のプロピレンオキシドと、５〜３０重量％のエチレンオキシドとの混合物を、開始剤化合物へ重合することにより形成される、１つ以上のランダムコポリマー（複数可）である。ランダムコポリマー（複数可）は、少なくとも５の公称ヒドロキシル官能価と、少なくとも１５００ｇ／当量のヒドロキシル当量と、１ｇ当たり０．０１ミリ当量以下の末端不飽和と、を有する。ランダム重合されたプロピレンオキシド及びエチレンオキシドは、ランダムコポリマーの総重量の少なくとも８０％を構成する。ランダムコポリマーのヒドロキシル基の少なくとも７０％は、二級ヒドロキシルである。【選択図】なし【特許請求の範囲】
【請求項１】
ポリウレタン発泡体を製造する方法であって、前記ポリウレタン発泡体は、ＡＳＴＭ  ３５７４ボールリバウンド試験における少なくとも５０％の弾性、及び／またはＩＳＯ  ３３８６による３０％以下のヒステリシス損、２４〜８０ｋｇ／ｍ３の発泡体密度、及び２２〜４０重量％のハードセグメント含有量を有し、１つ以上の工程において、かつ少なくとも１つの発泡体安定化界面活性剤、及びアルコール基とイソシアネート基との反応のための少なくとも１つの触媒の存在下で、１当量当たり少なくとも１０００ｇのヒドロキシル当量を有する１つ以上のポリオール（複数可）を含むポリウレタン形成反応体と，少なくとも１つの架橋剤と、少なくとも１つのポリイソシアネートと、水と、を反応させることを含み、（Ｉ）少なくとも１０００のヒドロキシル当量を有する前記ポリオール（複数可）は、前記ポリウレタン形成反応体の少なくとも５５重量％を構成し、（ＩＩ）少なくとも１０００のヒドロキシル当量を有する前記ポリオール（複数可）の少なくとも２０重量％は、７０〜９５重量％のプロピレンオキシドと、５〜３０重量％のエチレンオキシドとの混合物を、開始剤化合物へ重合させることにより形成される、１つ以上のランダムコポリマー（複数可）であり、前記ランダムコポリマー（複数可）は、少なくとも５の公称ヒドロキシル官能価と、少なくとも１５００ｇ／当量のヒドロキシル当量と、１ｇ当たり０．０１ミリ当量以下の末端不飽和と、を有し、前記ランダム重合されたプロピレンオキシド及びエチレンオキシドは、前記ランダムコポリマーの総重量の少なくとも８０％を構成し、さらに前記ランダムコポリマー（複数可）のヒドロキシル基の少なくとも７０％は、二級ヒドロキシルである、方法。
【請求項２】
前記ランダムコポリマーが、６〜８の公称ヒドロキシル官能価を有する、請求項１に記載の方法。
【請求項３】
前記開始剤化合物が、ソルビトールである、請求項１または２に記載の方法。
【請求項４】
前記ランダムコポリマーが、１５００〜２３００ｇ／当量のヒドロキシル当量を有する、請求項１〜３のいずれか１項に記載の方法。
【請求項５】
前記ランダムコポリマーが、１グラム当たり０．００７ミリ当量以下の末端不飽和を含む、請求項１〜４のいずれか１項に記載の方法。
【請求項６】
前記ランダムコポリマーが、前記ランダム重合を行う前に、前記開始剤のヒドロキシル当量当たり１〜４モルのプロピレンオキシドを、１つ以上の工程において、単独重合することにより形成される、単独重合されたプロピレンオキシドの内部ブロックを含む、請求項１〜５のいずれか１項に記載の方法。
【請求項７】
前記ランダムコポリマーが、少なくとも１０００のヒドロキシル当量を有する前記ポリオール（複数可）の少なくとも３０重量％を構成する、請求項１〜６のいずれか１項に記載の方法。
【請求項８】
前記ランダムコポリマーが、少なくとも１０００のヒドロキシル当量を有する前記ポリオール（複数可）の４０〜９５重量％を構成する、請求項１〜７のいずれか１項に記載の方法。
【請求項９】
前記発泡体密度が、２４〜６０ｋｇ／ｍ３である、請求項１〜８のいずれか１項に記載の方法。
【請求項１０】
少なくとも１０００のヒドロキシル当量を有する前記ポリオール（複数可）が、ａ）エチレンオキシドのポリマー、または少なくとも５０重量％のエチレンオキシドと、最大５０重量％の１，２−プロピレンオキシドと、の混合物、及びｂ）少なくとも７０重量％の１，２−プロピレンオキシドと、最大３０重量％のエチレンオキシドと、のポリマー、のうちの少なくとも１つを含み、前記ヒドロキシル基の少なくとも５０％が、一級である、請求項１〜９のいずれか１項に記載の方法。
【請求項１１】
前記発泡体が、３０〜４０重量％のハードセグメント含有量を有する、請求項１〜１０のいずれか１項に記載の方法。
【請求項１２】
請求項１〜１１のいずれかに従い製造された高弾性ポリウレタン発泡体。
【請求項１３】
ランダムコポリマーであって、前記ランダムコポリマーは、７０〜９５重量％のプロピレンオキシドと、５〜３０重量％のエチレンオキシドと、の混合物を、開始剤化合物へ重合することにより形成され、前記ランダムコポリマーは、少なくとも５の公称ヒドロキシル官能価と、１当量当たり少なくとも１５００ｇのヒドロキシル当量と、０．０１ミリ当量／ｇ以下の末端不飽和と、を有し、前記ランダム重合されたプロピレンオキシド及びエチレンオキシドは、前記ランダムコポリマーの総重量の少なくとも８０％を構成し、さらに前記ランダムコポリマー（複数可）の前記ヒドロキシル基の少なくとも７０％は、二級ヒドロキシルである、ランダムコポリマー。
【請求項１４】
６〜８の公称ヒドロキシル官能価を有する、請求項１に記載のランダムコポリマー。
【請求項１５】
前記開始剤化合物が、ソルビトールである、請求項１３または１４に記載のランダムコポリマー。
【請求項１６】
１５００〜２３００ｇ／当量のヒドロキシル当量を有する、請求項１３〜１５のいずれかに記載のランダムコポリマー。
【請求項１７】
１グラム当たり０．００７ミリ当量以下の末端不飽和を含む、請求項１３〜１６のいずれかに記載のランダムコポリマー。
【請求項１８】
前記ランダム重合を行う前に、前記開始剤のヒドロキシル当量当たり１〜４モルのプロピレンオキシドを、１つ以上の工程において、単独重合することにより形成される、単独重合されたプロピレンオキシドの内部ブロックを含む、請求項１３〜１７のいずれかに記載のランダムコポリマー。
【請求項１９】
請求項１３〜１８のいずれかに記載のランダムコポリマーを製造するプロセスであって、連続反応装置において定常状態重合条件を確立することと、少なくとも５個のヒドロキシル基を有する開始剤化合物、または少なくとも５個のヒドロキシル基を有する少なくとも１つの開始剤を含む開始剤化合物の混合物と、二重金属シアニド触媒錯体と、７０〜９５重量％のプロピレンオキシドとこれに対応して５〜３０重量％のエチレンオキシドとの混合物とを、反応条件下で、前記連続反応装置に連続的に供給することと、前記連続反応装置から前記ランダムコポリマーを連続的に取り出しつつ、前記連続反応装置において前記定常状態重合条件を維持することと、を含む、プロセス。
【発明の詳細な説明】
【技術分野】
【０００１】
本発明は、高弾性ポリウレタン発泡体、及び高弾性ポリウレタン発泡体の製造に有用なポリオールに関する。
【０００２】
クッション用の軟質ポリウレタン発泡体は、その表面の弾力性または弾性により分類することができる。より高い弾性は、圧縮からの迅速な回復により示され、発泡体を圧縮するエネルギーのほとんどは、圧縮力が解放されたときに戻される。したがって、高弾性発泡体は、圧縮力が解放されたとき、その元の寸法を迅速に回復するだろう。
【０００３】
弾性は、ＡＳＴＭ  Ｄ−３５７４のようなボールリバウンド試験により便宜的に測定される。この試験では、鋼球が指定された初期高さから発泡体表面に落下され、鋼球が跳ね返る高さを測定する。初期高さに対する跳ね返りの高さの比は、弾性を示す。高い跳ね返りは、落下したボールから発泡体サンプルへ移る圧縮力からの迅速な回復、ならびに多量の圧縮エネルギーの戻りを示す。
【０００４】
いわゆる「従来の」スラブ材ポリウレタン発泡体は、ボールリバウンド試験において約２５〜４５％の弾性値により特徴付けられる。対照的に、いわゆる「高弾性」（「ＨＲ」）発泡体は、ボールリバウンド試験において５０％から６５％〜７５％もの弾性値を有する。
【０００５】
高弾性発泡体は、代替的に（または、加えて）そのヒステリシス損により特徴付けることができる。ヒステリシス損は、発泡体サンプルを圧縮したエネルギーのどれほどが、圧縮力が解放されたときに、戻らず、むしろ熱的及び機械的散逸力により失われるかの尺度である。高い弾性性能を示す発泡体は、低いヒステリシス損を有する。高弾性発泡体は典型的には、３０％以下のヒステリシス損を示す。ヒステリシス損は、例えばＩＳＯ３３８６のような試験により測定される。
【０００６】
軟質のポリウレタン発泡体は、泡安定化界面活性剤の存在下で、水、ポリイソシアネート、及びポリエーテルポリオールを反応させることにより製造される。水は、大部分のポリイソシアネートと反応して、ポリ尿素構造及び二酸化炭素を生成する。ポリ尿素構造は、それらが比較的曲がりにくく、融点が高いので、一般に「ハードセグメント」と称される。ハードセグメントは、引張り強度及び引き裂き強度のような強度特性を発泡体に与える。二酸化炭素は、反応混合物が硬化するときに、それを膨張する発泡ガスを形成する。ポリエーテルポリオールは、ポリイソシアネートの一部との反応によりポリマー構造に組み入れられるようになる。発泡体構造において得られたポリエーテル基は、「ソフトセグメント」として知られている。それらは、発泡体に柔軟性を与え、よって弾性を与える。
【０００７】
「従来の」発泡体は通常、主に８００〜１２００の当量を有するポリエーテルポリオールにより製造される。このポリオールは、プロピレンオキシドのホモポリマーまたはプロピレンオキシド、及び少量のエチレンオキシドのランダムコポリマーである。そのため、それは主に二級ヒドロキシル基を有する。
【０００８】
「従来の」発泡体で使用されるポリオール（複数可）は、高弾性の発泡体を製造するためには適していない。より高い弾性を得るためには、約１７００〜３０００もの大きいポリオール当量が必要である。より高い当量のポリオールは、発泡体配合物の他の態様に影響する。当量がより高いことから、より少ないポリイソシアネートが、ポリオールヒドロキシル基と反応するために必要である。その結果、より少ないポリイソシアネートが発泡体配合物に存在し、高弾性発泡体の「ハードセグメント」の含量は、一般的に「従来の」発泡体の含量よりも低い。
【０００９】
高当量のポリオールを使用する別の影響は、水分子の数に比べ、配合物中のポリオールヒドロキシル基が乏しいということである。このため、水−イソシアネート反応は、ポリオール−イソシアネート反応と比較して迅速に進む。反応の低い連鎖は、発泡体の潰れを生じる。これに対処するため、主に一級ヒドロキシル基を有するように製造することにより、高弾性発泡体用のポリオールを、イソシアネート基に対しより反応性にする。これは、ポリオールの末端にエチレンオキシドを重合し、内部ポリ（プロピレンオキシド）及び末端ポリ（エチレンオキシド）ブロックを有するブロックコポリマーを形成することによりなされる。一級ヒドロキシル基は、「従来の」発泡体用のポリオールの二級ヒドロキシル基よりも水と良好に拮抗し、そのため、少数のポリオールヒドロキシル基及び比較的低いハードセグメント含量にもかかわらず、安定した発泡体が生成されることを可能にする。
【００１０】
これらのポリオールのブロックコポリマーは、界面活性剤的効果も有し、これは、発泡体配合物の種々の成分との適合に役立ち、発泡体が硬化するまで、発泡反応混合物を安定化することに役立つと考えられている。
【００１１】
従来の発泡体用のほとんど全てのポリオールは、水酸化カリウム触媒、または、いわゆる、二重金属シアニド（ＤＭＣ）触媒のいずれかを使用して、プロピレンオキシドまたはプロピレンオキシド／エチレンオキシド混合物を重合することにより工業的に製造されている。重合反応の後にポリオールに残留するＤＭＣ触媒残渣を除去する必要がないため、ＤＭＣ触媒の使用には大きな製造上の利点がある。ＫＯＨが重合触媒として使用されるとき、生成物を中和してＯ・Ｋ＋末端基をヒドロキシル基に転換し、触媒残渣を非常に低い水準にまで除去することが必要である。これは処理工程を増やし、製造コストを高くする。
【００１２】
ＤＭＣ触媒の使用による予想される利点にもかかわらず、高弾性発泡体用のポリオールは、重合触媒としてほとんど水酸化カルシウムのみを使用して製造される。これには、主に２つの理由がある。第一に、ＤＭＣ触媒は高い一級ヒドロキシル基含量のポリオールを製造するために必要なエチレンオキシド重合反応を触媒できない。そのため、少なくともエチレンオキシドキャップ形成工程は、ＫＯＨを触媒として使用して実施されなければならない。そのため、中和及び触媒残渣の除去の費用を負うことになるが、これは、まず、なによりＤＭＣ触媒を使用する主な利点を上回る。この観点から、ＫＯＨ触媒を使用して全重合を行うことは工業的に、より費用がかからない。第二に、ＤＭＣ触媒は、プロピレンオキシド及びエチレンオキシドを重合するために使用するとき、非常に少量だが非常に高い分子量分画を生成する。この高分子量分画は、強力な脱泡剤であり、発泡体配合物に存在する発泡体安定化界面活性剤に対抗して働く。この高分子量分画は、従来の発泡体が製造されるときには、この配合物が発泡プロセスの間、より安定しているため、耐久することができる。しかしながら、高分子量分画は、高弾性発泡体配合物には大きな問題を引き起こし、これは、既に安定化が困難である。
【００１３】
一態様では、本発明は、ポリウレタン発泡体を製造する方法であり、該ポリウレタン発泡体は、ＡＳＴＭ  ３５７４ボールリバウンド試験で少なくとも５０％の弾性、及び／またはＩＳＯ３３８６による３０％以下のヒステレシス損、２４〜８０ｋｇ／ｍ３の発泡体密度を有し、かつ２２〜４０重量％のハードセグメントを含有するものであり、１つ以上の工程において、及び、少なくとも１つの発泡体安定化界面活性剤と、アルコール基とイソシアネート基の反応のための少なくとも１つの触媒と、の存在下で、１当量当たり少なくとも１０００ｇのヒドロキシル基当量を有する１つ以上のポリオールを含むポリウレタン発泡体形成反応物と，少なくとも１つの架橋剤と、少なくとも１つのポリイソシアネートと、水と、を反応させることを含み、（Ｉ）少なくとも１０００のヒドロキシル基当量を有するポリオール（複数可）は、ポリウレタン形成反応体の少なくとも５５重量％を構成し、（ＩＩ）少なくとも１０００のヒドロキシル基当量を有する前記ポリオールは（複数可）の少なくとも２０重量％は７０〜９５重量％のプロピレンオキシドと、５〜３０重量％のエチレンオキシドとの混合物を、開始剤化合物へ重合させることにより形成される、１つ以上のランダムコポリマー（複数可）であり、ランダムコポリマー（複数可）は少なくとも５の公称ヒドロキシル官能価と、少なくとも１５００ｇ／当量のヒドロキシル基当量と、１ｇ当たり０．０１ミリ当量以下の末端不飽和と、を有し、ランダム重合されたプロピレンオキシド及びエチレンオキシドは、ランダムコポリマーの総重量の少なくとも８０％を構成し、さらにランダムコポリマー（複数可）のヒドロキシル基の少なくとも７０％は二級ヒドロキシル基である。
【００１４】
本発明はまた、開始剤化合物へ７０〜９５重量％のプロピレンオキシドと５〜３０重量％のエチレンオキシドの混合物を開始剤化合物へ重合することにより形成されるランダムコポリマーであり、ランダムコポリマー（複数可）は、少なくとも５の公称ヒドロキシル官能価と、少なくとも１５００ｇ／当量のヒドロキシル基当量と、１ｇ当たり０．０１ミリ当量以下の末端不飽和と、を有し、ランダム重合されたプロピレンオキシド及びエチレンオキシドは、ランダムコポリマーの総重量の少なくとも８０％を構成し、さらにランダムコポリマーのヒドロキシル基の少なくとも７０％は二級ヒドロキシル基である。
【００１５】
驚くべきことに、主に二級ヒドロキシル基を末端に有するポリオールを多量に含むにもかかわらず、発泡プロセスは良く進む。本発泡体配合物は、潰れる傾向はなく、これは、本発明のポリオールがブロック構造を有せず、硬化の際に、反応物を適合化する、または反応混合物の発泡を安定化する上で重要な役割をするとは考えられないことから、これも予想外である。
【００１６】
別の利点は、本発明のポリオールは二重金属シアニド触媒を使用して容易に製造されることであり、低いポリオール製造コストを含むＤＭＣ触媒技術を使用する利点は、高弾性発泡体のためのポリオールの製造において実現できる。
【００１７】
ランダムコポリマーは無秩序に分配されたプロピレンオキシドとエチレンオキシド単位を含み、プロピレンオキシド単位は、構造−ＣＨ２−ＣＨ（ＣＨ３）−Ｏ−を有し、エチレンオキシド単位は、構造−ＣＨ２−ＣＨ２−Ｏ−を有する。ランダム重合されたプロピレンオキシドとエチレンオキシドは、ランダムコポリマーにおいて全ての重合したアルキレンオキシドの少なくとも８０重量％、好ましくは、８５重量％を構成すべきであり、その最大１００重量％または最大９５重量％を構成できる。ランダム重合したプロピレンオキシドと、エチレンオキシドはランダムコポリマーの少なくとも７５重量％、好ましくは少なくとも８０重量％、及びより好ましくは少なくとも８５重量％を構成すべきであり、またその９９．５重量％も構成することができる。ランダムコポリマーは、単独重合プロピレンオキシドの内部ブロックを含むことができ、単独重合プロピレンオキシドの内部ブロックは、存在する場合、重合したアルキレンオキシドの総重量の１〜２０％または５〜２０％を構成する。内部ブロックは、例えば、ランダム重合をする前に開始剤のヒドロキシル基当量当たり０．５〜５モル、好ましくは１〜４モルのプロピレンオキシドを、１つ以上の工程において、単独重合することにより形成することができる。この単独重合は、二重金属シアニド触媒の活性化の間に少なくとも一部進めることができる。
【００１８】
プロピレンオキシドとエチレンオキシド単位は、それぞれ１，２−プロピレンオキシドとエチレンオキシドを重合することにより形成される。本発明の目的のために、プロピレンオキシドとエチレンオキシド単位の分配は無秩序であるとみなされる。このとき、コポリマーが、プロピレンオキシドとエチレンオキシドの混合物を形成し、混合物を重合させることによって製造され、その結果プロピレンオキシドとエチレンオキシドの重合が同時に起こる。ランダムコポリマーは７５〜９５重量％のプロピレンオキシドと、それに対応して、５〜２５重量％のエチレンオキシドと、の混合物を共重合することにより形成される。いくつかの実施形態では、それは、７５〜９０重量％のプロピレンオキシドと、それに対応する１０〜２５重量％のエチレンオキシドと、の混合物のランダムコポリマーである。
【００１９】
ランダムコポリマーのヒドロキシル基当量は少なくとも１７５０、少なくとも１９００または少なくとも２０００でもよく、いくつかの実施形態では最大３０００、最大２５００、または最大２３００でもよい。
【００２０】
ランダムコポリマーのヒドロキシル基の少なくとも７５％は二級ヒドロキシル基である。ヒドロキシル基の少なくとも８０％または少なくとも８５％は、二級でもよい。いくつかの実施態様では、ヒドロキシル基の最大１００％、最大９５％、または最大９３％は二級ヒドロキシル基である。
【００２１】
ランダムコポリマーは、好ましくは、少なくとも５の公称ヒドロキシル官能価を有する。いくつかの実施形態におけるこの公称官能価は６〜１２であり、他の実施形態では６〜８である。「公称」官能価とはランダムコポリマーを製造するために使用される開始剤化合物（複数可）、１分子当たりのオキシアルキル化可能な基の平均数を指す。
【００２２】
良く知られているように、ポリエーテルポリオールの実質官能価（つまり、１分子当たりのヒドロキシル基の実際の平均数）は重合反応プロセス中に生じるある副反応により公称官能価よりも低い。プロピレンオキシドが重合するとき、官能価に影響する主要な副反応は、プロピレンオキシドのプロペニルアルコールまたはアリルアルコールへの異性化である。プロペニルアルコールまたはアリルアルコールは、その後プロピレンオキシドとエチレンオキシドが重合することができる単官能性開始剤として機能し、単官能性種を形成し、その存在により生成物の平均官能価は小さくなる。この単官能性種は末端プロペニルまたはアリル基（これは不飽和である）を有するので、生成物中のアリル性及びプロペニル性不飽和の量は単官能種の量の指標として測定できる。本発明のランダムコポリマーは、１グラムのコポリマー当たり０．０１ミリ当量以下の不飽和を有する。末端不飽和の量は、最大０．００７ミリ当量／ｇに達することができる。
【００２３】
ランダムコポリマーの実質官能価は、好ましくは少なくとも４．５、及びより好ましくは少なくとも４．７である。実質官能価は、当量を判定する滴定法を用いて当量を測定し、ＧＰＣ法を使用して数平均分子量を測定し、当量を数平均分子量で除算することにより判定することができる。
【００２４】
ランダムコポリマーは１，２−プロピレンオキシドとエチレンオキシドの混合物を開始剤化合物と重合触媒の存在下で重合することにより調製される。開始剤化合物は少なくとも５個のオキシアルキル化可能な基を有する化合物、または２つ以上のそのような化合物の混合物を含む。開始剤のヒドロキシル基当量は、例えば、最大２５０、最大２００、または最大１７５でもよい。オキシアルキル化可能な基は、好ましくは脂肪族ヒドロキシル基である。有用な開始剤の例は、グルコース、ソルビトール、マンニトール及びショ糖、ならびにランダム重合をする前にこれらの化合物のいずれかにヒドロキシル基当量当たり最大５モルのプロピレンオキシドまたはエチレンオキシドを重合して形成されるこれらのアルコキシレートである。
【００２５】
非常に好ましい重合触媒は、二重金属シアニド（ＤＭＣ）触媒である。適した二重金属シアニド触媒は、例をあげれば、例えば、米国特許第３，２７８，４５７号、同第３，２７８，４５８号、同第３，２７８，４５９号、同第３，４０４，１０９号、同第３，４２７，２５６号、同第３，４２７，３３４号、同第３，４２７，３３５号、及び同第５，４７０，８１３号に記載されているような、ヘキサシアノコバルト酸亜鉛触媒錯体を含む。ＤＭＣ触媒は低不飽和コポリマーと低い製造コストという利点を与える。所望ならば、ＤＭＣ触媒重合は、ＷＯ２０１２／０９１９６８に記載されているようなＭＧ３−１５ＬＡ化合物の存在下で行うことができる。
【００２６】
別の有用な重合触媒は、水酸化セシウムである。
【００２７】
重合は高温で行われる。重合温度は、典型的には低くとも８０℃から、最高約１８０℃である。好ましい温度は１１０℃〜１８０℃、または１２０℃〜１８０℃である。重合反応は通常、超大気圧で行われるが、大気圧で、または大気圧より低い圧力ででさえ行うことができる。
【００２８】
本発明では、ランダムコポリマーは高弾性ポリウレタン発泡体を製造するプロセスにおいて出発物質として使用される。このプロセスは一般的に界面活性剤と触媒の存在下でポリウレタン形成反応物を反応することより特徴付けられる。「ポリウレタン形成反応物」とは、全てのイソシアネート化合物と、硬化工程においてイソシアネート化合物と反応し、得られるポリマーの一部（下記のような、いずれの非―放出性触媒も含む）を形成する全ての他の化合物である。ポリウレタン形成反応物は、少なくとも１０００ｇ／当量のヒドロキシル基当量を有する１つ以上のポリオール（複数可）、少なくとも１つの架橋剤、少なくとも１つのポリイソシアネート、及び水を含む。少なくとも１０００のヒドロキシル基当量を有するポリオール（複数可）は、ポリウレタン形成反応物の少なくとも５５重量％を構成し、本発明のランダムコポリマーは、少なくとも１０００のヒドロキシル基当量を有する前記ポリオール（複数可）の２０重量％を構成する。
【００２９】
本発明のランダムコポリマー、または２つ以上のそのようなポリオールの混合物は、少なくとも１０００のヒドロキシル基当量を有するポリオール（複数可）の少なくとも３０重量％、少なくとも４０重量％、少なくとも５０重量％、少なくとも６０重量％を構成できる。ランダムコポリマーまたはそれらの混合物は、上記ポリオールの最大１００重量％、最大９５重量％、最大９０重量％、最大８０重量％、最大７５重量％、最大７０重量％、または最大６５重量％を構成できる。
【００３０】
少なくとも１０００のヒドロキシル基当量を有する１つ以上の追加のポリオール（つまり、少なくとも１０００のヒドロキシル基当量を有するが、本発明のランダムコポリマーとは異なる１つ以上のポリオール）は、ポリウレタン形成反応物に含むことができる。そのような追加のポリオールは、１０００〜５０００、好ましくは１０００〜３０００のヒドロキシル基当量を有することができる。そのような追加のポリオールは、例えば、１つ以上のポリエーテルポリオール、ポリエステルポリオール、ヒドロキシル基末端ポリブタジエンポリマー、ヒドロキシル基末端アクリレートポリマー等でもよい。そのようなポリオールの具体例は、例えば、
ａ）エチレンオキシドのホモポリマー、または少なくとも５０重量％のエチレンオキシドと最大５０重量％の１，２−プロピレンオキシドの混合物のコポリマー。そのようなポリオールは、好ましくは３０００〜１２０００の数平均分子量を有し、２〜８、好ましくは２〜４の平均公称官能価を有する。そのようなポリオールが存在する場合、好ましくは、少なくとも１０００のヒドロキシル基当量を有するポリオールの総重量の０．５〜３％を構成する。このタイプのポリオールは、開放セル発泡体の製造に役立つように、軟質のポリウレタン発泡体配合物に含まれることが多い；かつ
ｂ）少なくとも７０重量％の１，２−プロピレンオキシドと最大３０重量％のエチレンオキシドからなる１つ以上のポリマーであって、ヒドロキシル基の少なくとも５０％、好ましくは少なくとも７０％が一級である、ポリマー。このタイプのポリオールは３０００〜８０００、好ましくは４５００〜６０００の数平均分子量を有することができ、かつ２〜６、好ましくは３〜５の平均公称官能価、及び１．５〜４の実質官能価を有することができる。そのようなポリオール（複数可）は０．０１０ミリ当量より大きい末端不飽和を含むことができ、水酸化カリウム重合触媒を用いて製造できる。存在する場合、このタイプの１つ以上のポリオールは、少なくとも１０００の当量を有するポリオールの総重量の最大８０％、最大７５％、最大６０％、または最大５０％を構成できる。いくつかの実施態様では、そのようなポリオールは、少なくとも１０００の当量を有するポリオールの総重量の少なくとも１０％、少なくとも２５％、または少なくとも４０％を構成する。
【００３１】
少なくとも１０００の当量を有するポリオールのいずれも分散ポリマー粒子を含むことができる。分散ポリマー粒子は、例えば、ポリウレタン、ポリウレタン−尿素、ポリヒドラジン、ポリ尿素、ポリスチレン、及び／またはスチレン−アクリロニトリル粒子でもよい。いずれのそのような分散ポリマー粒子の重量も、そのようなポリマー分散体の当量の計算のためには考慮されない。
【００３２】
ポリウレタン形成反応体は、少なくとも１つの架橋剤を含み、これは、少なくとも３個のヒドロキシル基及び／またはアミン水素原子を有し、アミンの水素とヒドロキシル基の総数に対する当量が、最大１５０、好ましくは最大１００、より好ましくは最大７５である、１つ以上の化合物を意味する。架橋剤の例は、トリメチロールプロパン、トリメチロールエタン、グリセリン、エリスリトール、ペンタエリスリトール、トリエタノールアミン、ジエタノールアミン、モノエタノールアミン、最大１５０の当量を有する他のアミノアルコール、エチレンジアミン、ジエチルトリアミン、トリエチレンペンタアミン、イソホロンジアミン、シクロヘキサンジアミン、最大１５０の当量を有する他の脂肪族ジアミン、フェニレンジアミン、ジエチルトルエンジアミン、及び最大１５０の当量を有する他の芳香族ジアミンを含む。架橋剤は、一般的に少量で、例えば、少なくとも１０００の当量を有するポリオール（複数可）の１００重量部当たり０．１〜５重量部、好ましくは、０．２〜１重量部で存在する。
【００３３】
水は、少なくとも１０００の当量を有するポリオール１００重量部当たり１〜５重量部、好ましくは１．２〜４重量部、及びより好ましくは１．５〜３．５重量部の量で存在する。
【００３４】
ポリイソシアネートは、１分子当たり、平均少なくとも１．８個のイソシアネート基を含む。それは好ましくは１分子当たり最大４個のイソシアネート基を含む。ポリイソシアネート化合物（複数可）は、例えば、平均１分子当たり２〜４個または２．３〜３．５個のイソシアネート基を有することができる。ポリイソシアネートは、好ましくは、８０〜２５０、より好ましくは、８０〜２００、及びなお好ましくは８０〜１５０のイソシアネート当量を有する。イソシアネート基は脂肪族、環状脂肪族または芳香族でもよいが、一般的には芳香族ポリイソシアネートが好ましい。
【００３５】
有用な芳香族ポリイソシアネート化合物の中では、ｍ−フェニレンジイソシアネート、トルエン−２，４−ジイソシアネート、トルエン−２，６−ジイソシアネート、ナフチレン−１，５−ジイソシアネート、メトキシフェニル−２，４−ジイソシアネート、ジフェニルメタン−４，４’−ジイソシアネート、ジフェニルメタン−２，４’−ジイソシアネート、４，４’−ビフェニレンジイソシアネート、３，３’−ジメトキシ−４，４’−ビフェニルジイソシアネート、３，３’−ジメチル−４，４’−ビフェニルジイソシアネート、３，３’−ジメチルジフェニルメタン−４，４’−ジイソシアネート、４，４’，４’’−トリフェニルメタントリイソシアネート、ポリメチレンポリフェニルイソシアネート（ＰＭＤＩ）、トルエン−２，４，６−トリイソシアネート、及び４，４’−ジメチルジフェニルメタン−２，２’，５，５’−テトライソシアネート。ウレタン、尿素、ビウレット、カルボジイミド、ウレトンイミン、アロファネート、または１個以上のイソシアネート基の反応により形成される他の基、を含む修飾を受けた芳香族ポリイソシアネートもまた有用である。好ましい芳香族ポリイソシアネートは、ＭＤＩまたはＰＭＤＩ（または、一般に「ポリマー性ＭＤＩ」と称されるそれらの混合物）、ならびにＭＤＩと、ビウレット、カルボジイミド、ウレトンイミン及び／またはアロフォネート結合を有するＭＤＩ誘導体と、の混合物である、いわゆる「液体ＭＤＩ」製品である。別の好ましい芳香族ポリイソシアネートはトルエンジイソシアネート（ＴＤＩ）、特に６０〜９０％の２，４−異性体と、それに対応して１０〜４０％の２，６−異性体の混合物である。
【００３６】
脂肪族及び環状脂肪族ポリイソシアネートの例は、シクロヘキサンジイソシアネート、１，３−及び／または１，４−ビス（イソシアナトメチル）シクロヘキサン、１−メチル−シクロヘキサン−２，４−ジイソシアネート、１−メチル−シクロヘキサン−２，６−ジイソシアネート、メチレンジシクロヘキサンジイソシアネート、イソホロンジイソシアネート、ならびにヘキサメチレンジイソシアネートを含む。
【００３７】
ポリイソシアネートの量は、発泡体が２〜４０重量％のハードセグメントを有するように他の成分の量に関連して選択される。本発明の目的のため、発泡体のハードセグメント含有量は、ポリウレタン形成反応物の重量に基づいて以下のように計算される。
【００３８】
【数１】
2018529827.tif 000002
【００３９】
ここで、ＨＳ％はハードセグメントの重量％であり、反応混合物中において、ｗｔｉｓｏはポリイソシアネート（複数可）の重量であり、ｗｔｌｍｗは，１５０以下の当量を有する、全てのイソシアネート反応性化合物の総重量であり、下記のいずれの架橋剤及びいずれの非―放出性触媒も含むが、水は含まない。ｗｔｔｏｔは、水以外の全てのポリウレタン形成反応物の総重量である。好ましいハードセグメント含量は２５〜４０重量％であり、より好ましいハードセグメントは３０〜４０重量％、または３０〜３５重量％である。
【００４０】
加えて、ポリイソシアネートの量は好ましくは、６０〜１５０、より好ましくは７０〜１３０及びさらに好ましくは８０〜１２０のイソシアネート指数を与えるように選択される。イソシアネート指数は、ポリウレタン形成反応物により与えられるイソシアネート反応性基に対するイソシアネート基の比の１００倍である。水及び一級アミン基は各々、２個のイソシアネート反応性基を有するとみなされる。
【００４１】
上述のポリウレタン形成反応物に加え、他のイソシアネート反応性化合物もまた、含み得る。例えば、鎖長延長剤と１５０より大きく、最大１０００の当量を有するポリオールである。これらの物質は、存在する場合、好ましくは、ほんの少量、例えば、少なくとも１０００の当量を有するポリオールの重量の最大１０％、より好ましくは最大５％で存在する。
【００４２】
発泡体を製造するため、ポリウレタン形成反応物は少なくとも１つの発泡体安定化界面活性剤とアルコール基とイソシアネート基の反応のための少なくとも１つの触媒の存在下で１つ以上の工程で反応する。
【００４３】
発泡体安定化界面活性剤は、ポリマーが硬化されるまで、発泡体形成プロセスの間、生成される気泡の安定化に役立つ。ポリウレタン発泡体の製造で一般に使用される広範な種類のシリコーン界面活性剤は、本発明のポリマーポリオール、または分散体により発泡体を製造するときに使用することができる。そのようなシリコーン界面活性剤の例は商品名Ｔｅｇｏｓｔａｂ（商標）（Ｔｈ．Ｇｏｌｄｓｃｈｍｉｄｔ  ａｎｄ  Ｃｏ．）、Ｎｉａｘ（商標）（ＧＥ  ＯＳｉ  Ｓｉｌｉｃｏｎｅｓ）及びＤａｂｃｏ（商標）（Ａｉｒ  Ｐｒｏｄｕｃｔｓ  ａｎｄ  Ｃｈｅｍｉｃａｌｓ）の下で市販されている。
【００４４】
適した触媒は、例えば、三級アミン、環状アミジン、三級ホスフィン、種々の金属キレート、酸金属塩、強塩基、種々の金属アルコラート及びフェノラート、ならびに有機酸の金属塩を含む。アルコール−イソシアネート反応のためのほとんどの触媒はまた、より大きな程度に、あるいはより小さい程度に、水とイソシアネート基の反応も触媒する。アルコール−イソシアネートと、水−イソシアネートとの反応の両方を有効に触媒する１つ以上の触媒、またはアルコール−イソシアネート反応に有効な少なくとも１つの触媒、及び水−イソシアネート反応に有効である少なくとも１つの他の触媒を使用することが好ましい。
【００４５】
触媒は、塩化スズ（ＩＶ）、塩化スズ（ＩＩ）、オクタン酸スズ（ＩＩ），オレイン酸スズ（ＩＩ）、ジラウリル酸ジメチルスズ、ジラウリル酸ジブチルスズ、リシノール酸スズ及び化学式ＳｎＲｎ（ＯＲ）４−ｎ、（式中、Ｒはアルキルまたはアリールであり、ｎは０〜１８である）等の他のスズ化合物等であってもよく、またはこれらを含み得る。他の有用なスズ触媒はジアルキルスズメルカプチドであり、例えば、ジオクチルスズメルカプチド、ジブチルスズメルカプチド及びジブチルスズメルカプチドを含む。
【００４６】
他の金属含有触媒の例は、ビスマス、コバルト、及び亜鉛塩である。
【００４７】
三級アミン触媒の例は、トリメチルアミン、トリエチルアミン、Ｎ−メチルモルホリン、Ｎ−エチルモルホリン、Ｎ，Ｎ−ジメチルベンジルアミン、Ｎ，Ｎ−ジメチルエタノールアミン、Ｎ，Ｎ，Ｎ’，Ｎ’−テトラメチル−１，４−ブタンジアミン、Ｎ，Ｎ−ジメチルピペラジン、１，４−ジアゾビシクロ−２，２，２−オクタン、ビス（ジメチルアミノエチル）エーテル（ＤＭＥＥ）、トリエチレンジアミン、及びジメチルアルキルアミン（アルキル基は４〜１８個の炭素原子を含む）を含む。有用なアミジン触媒は１，８−ジアザビシロ［５，４，０］−ウンデセ−７−エンを含む。アミン触媒は１つ以上のイソシアネート反応性アミノまたはヒドロキシル基を含む非―放出性タイプでもよい。例えば、Ａｉｒ  Ｐｒｏｄｕｃｔｓにより商品名Ｄａｂｃｏ（商標）ＲＰ２０２、Ｄａｂｃｏ（商標）ＮＥ１０７０、Ｄａｂｃｏ（商標）ＮＥ１９０９等で販売されているものでもよい。
【００４８】
先述の成分に加えて、発泡体形成反応は１つ以上の任意の成分、例えば、着色料、殺虫剤、抗酸化剤、保存料、充填剤粒子、補強繊維、難燃剤、物理的ブロー剤、他の化学的ブロー剤等の存在下で行うことができる。これらのいずれかまたは全てが、反応混合物になくてもよい。特に、唯一のブロー剤として水を使用することが好ましい。
【００４９】
ポリウレタン形成反応物の反応は、一般的に出発物質を単に混合し、それらを反応させることにより実施される。反応は、たいていの場合、たとえ室温でも自然に進行し、いくつかの実施形態ではイソシアネート反応性成分のポリイソシアネートとの混合は、１５〜３５℃のように、ほぼ室温で種々の成分を接触させることにより行われ、得られた反応混合物は、次に、さらに加熱することなく反応する。代替的に、種々の成分の１つ以上は、他の成分と組み合わされて発泡体を形成する前に、例えば３６〜８０℃の温度まで予熱されてもよい。他の実施形態では、反応混合物は、硬化の促進に役立つように形成された後に、例えば、３６〜８０℃の温度にまで加熱される。さらに他の実施形態では、反応混合物は、３６〜８０℃の温度まで予熱されている鋳型に導入され、さらに熱を適用することなく鋳型の中で硬化させることが可能である。
【００５０】
発泡体はフリーライズ（スラブストック）プロセスまたは成型プロセスで調製され得る。フリーライズプロセスでは、反応混合物は開放された容器に導入され、制限のない条件、または最小のみの制限（例えば、ポリマー性フィルムの重量）の下で少なくとも垂直方向に膨張する。工業的スラブストック発泡体プロセスでは、反応混合物は種々の成分を個別に、または２つ以上の副次的組み合わせで混合ヘッドに運ぶことにより連続的に形成される。混合ヘッドではそれらは連続的に混合され、くぼみへ分注され、そこで反応混合物は膨張し硬化する。
【００５１】
ある成型プロセスでは、種々の成分またはその種々の副次的組み合わせが混合され、次いで鋳型に導入され閉じられた鋳型の中で硬化する。鋳型に導入された反応混合物の量は、膨張、硬化の際に鋳型が満たされ、製造された発泡体の密度が２４〜８０ｋｇ／ｍ３となるような量である。鋳型はヒートシンク効果を除くために予熱することができる。いわゆる「常温成型」プロセスでは、鋳型は任意に３６〜８０℃へ、好ましくは４０〜６０℃へ予熱され、硬化は鋳型をさらに加熱することなく鋳型の中で起こる。加熱成型プロセスでは、鋳型は予熱されても、されなくてもよく、反応混合物が導入された後に、鋳型は３６〜８０℃に、好ましくは５０〜８０℃へ、反応混合物が、永続的な損傷がなく鋳型から取り出され得るように安定な発泡体を形成するのに少なくとも十分に硬化されるまで、外から加熱される（例えばオーブンの中で）。
【００５２】
得られる発泡体はＡＳＴＭ  Ｄ３５７４ボールリバウンド試験において少なくとも５０％の弾性、及び／またはＩＳＯ３３８６に従って測定するとき３０％以下のヒステリシス損を有することにより特徴付けられ、加えて、２４〜８０ｋｇ／ｍ３の発泡体密度を有する。弾性は、例えば、ボールリバウンド試験において少なくとも６０％でもよく、及び／またはヒステリシス損は２５％以下でもよい。本発明のスラブストック発泡体は、より一般的に２４〜６０ｋｇ／ｍ３の発泡体密度を有する一方で、本発明の成型発泡体は比より一般的に、４０〜８０ｋｇ／ｍ３、または４０〜６０ｋｇ／ｍ３の発泡体密度を有する。発泡体密度は、ＩＳＯ８５４に従い測定されたコア発泡体密度である。
【００５３】
高弾性発泡体は種々のクッションの用途、例えばマットレス、座席、枕、包装用途等に有用である。
【００５４】
以下の実施例は本発明を説明するため提供するものであり、本発明の範囲を限定する意図はない。特に別に指示がない場合は、全ての部及びパーセントは重量による。
【００５５】
以下の実施例において、
ポリオールＡは、５０００の分子量、主要量のエチレンオキシドと少量の１，２−プロピレンオキシドの公称３官能価のコポリマーである。
ポリオールＢは、プロピレンオキシドとエチレンオキシドの約５５００の分子量のブロックコポリマーである。これは公称官能価４．７であり、実質官能価は４未満である。これは、少なくとも８０％の一級ヒドロキシル基を含む。
ポリオールＣは、５７００の分子量、プロピレンオキシドとエチレンオキシドの公称３官能価のブロックコポリマーである。これは、少なくとも８０％の一級ヒドロキシル基を含む。
ポリオールＤは、ソルビトール開始剤へ連続的にＰＯ及びエチレンオキシドを付加することにより製造される１９００の当量、公称６官能価のポリオールである。重合したエチレンオキシドはポリオールＤの重量の１６％を構成する。ポリオールＤは水酸化カリウム酸化物重合触媒を使用して製造され、０．０２ミリ当量／ｇより多い一官能性不純物を含む。
ＤＥＯＡは、ジエタノールアミン、架橋剤である。
触媒Ａは、ジメチルアミノエチルエーテルと非飛散性アミン触媒との混合物である。
触媒Ｂは、３３％トリエチレンジアミンのジプロピレングリコール溶液と，７０％ビス（ジメチルアミノエチル）エーテルのジプロピレングリコール溶液と、の混合物である。
界面活性剤Ａは、商品名Ｔｅｇｏｓｔａｂ（商標）Ｂ８７１５でＥｖｏｎｉｋにより販売されるシリコーン界面活性剤である。
界面活性剤Ｂは、商品名Ｔｅｇｏｓｔａｂ（商標）Ｂ８７８３  ＬＦ２でＥｖｏｎｉｃにより販売されるシリコーン界面活性剤である。
ＭＤＩベースのポリイソシアネート（Ｐｏｌｙｉｓｏｃｙａｎａｔｅ）は、３０．８重量％の公称ＮＣＯ含量を有する。
ＴＤＩは、トルエンジイソシアネートの２，４−及び２，６−異性体の８０／２０混合物である。
【００５６】
ソルビトール開始剤（Ｓｏｒｂｉｔｏｌ  Ｉｎｉｔｉａｔｏｒ）は、ソルビトール１モル当たり約１５モルのプロピレンオキシドの比率、または開始ソルビトール分子の１ヒドロキシル基当たり約２．５モルのプロピレンオキシドの比率での、ソルビトールと１，２−プロピレンオキシドの反応生成物である。生成物は、約１７３のヒドロキシル基当量及び約１０３８の分子量を有する。
【００５７】
実施例１
６８６ｇのソルビトール開始剤（Ｓｏｒｂｉｔｏｌ  Ｉｎｉｔｉａｔｏｒ）と、０．３９０ｇのヘキサシアノコバルト酸亜鉛触媒錯体とを、１１．５Ｌの鋼鉄反応装置において組み合わせる。１３０℃での真空ストリッピングの後、反応装置は１５０℃に加熱され、７６ｇの１，２−プロピレンオキシド（ＰＯ）が反応装置へ供給され、触媒を活性化する。反応装置の圧力の減少が示すように、触媒が活性化したとき、３０３ｇのＰＯを１５ｇ／分の速度で反応装置に供給する。この時点で、ソルビトールに加えられたプロピレンオキシドの総量（ソルビトール開始剤（Ｓｏｒｂｉｔｏｌ  Ｉｎｉｔｉａｔｏｒ）の形成の間に加えられたプロプレンオキシドを含む）は、ソルビトール１モル当たり約２１．６モルであり、またはソルビトールのヒドロキシル基１モル当たり約３．６モルである。プロピレンオキシド供給に続いてすぐ、２１．７重量％ＥＯを含む６７３４ｇのＰＯ及びＥＯのブレンドを１５ｇ／分の速度で反応装置へ加える。得られたポリエーテルポリオールは、ＯＨ価２９．７ｍｇＫＯＨ／ｇ、約１８８３のヒドロキシル基当量、約１１，３００の分子量及び、２５℃で１９５０ｃＳｔの粘度を有する。一級ヒドロキシル基の割合は、５０％未満である。末端不飽和は、０．０１０ミリ当量／ｇポリマー未満である。ポリオールは、１．５重量％のソルビトール開始剤からの残渣、８０．２％の重合したプロピレンオキシド、及び１８．３％の重合したエチレンオキシドを含む。
【００５８】
高弾性発泡体は、ＭＤＩベースポリイソシアネート（Ｐｏｌｙｉｓｏｃｙａｎａｔｅ）を使用して表１に記載された発泡体配合物から製造される。各場合において、ポリイソシアネート（Ｐｏｌｙｉｓｏｃｙａｎａｔｅ）以外の全ての成分は、配合されたポリオールに組み合わされている。発泡体は、室温で低圧発泡装置により、配合されたポリオールとイソシアネートを処理し、得られた反応混合物を開放容器へ分注し、容器内で反応混合物がその重量に逆らって立ち上がり高弾性ポリウレタン発泡体を形成することにより製造する。
【００５９】
【表１】
2018529827.tif 000003
【００６０】
コア発泡体密度はＩＳＯ８５４に従い測定される。２５％、４０％、及び６５％伸長時の引張り強度、破断時の伸長、係数、引き裂き強度、及び弾性がＡＳＴＭ  ３５７４に従い測定される。圧縮永久ひずみはＩＳＯ１８５６に従い測定される。ヒステリシス損はＩＳＯ３３８６に従い測定する。クリーム時間、ゲル時間、及び立ち上がり時間は、「Ｐｏｌｙｕｒｅｔｈａｎｅ  Ｈａｎｄｂｏｏｋ」Ｇ．Ｏｅｒｔｅｌ，Ｈａｎｓｅｒ  Ｐｕｂｌｉｓｈｅｒｓ，２ｎｄ  Ｅｄｉｔｉｏｎ，ＴＰ１１８０．Ｐ８Ｐ５７１３（１９９３），ｐ．１０１で定義されているとおりである。結果を表２に示す。
【００６１】
【表２】
2018529827.tif 000004
【００６２】
発泡体の実施例１−Ａ、１−Ｂ、及び１−Ｃは、高い割合で一級ヒドロキシル基を有する従来の３官能性ポリエーテルポリオールのいくつかをまたは全てを、はるかに低い割合で一級ヒドロキシル基を有する、プロピレンオキシドとエチレンオキシドの公称６官能価ランダムコポリマー（実施例１  ポリオール）により置き換える効果を実証している。驚くべきことに、ポリオールＣを実施例１のポリオールと置き換えると、対照の発泡体（比較発泡体Ａ）に非常に類似の性質を有する高弾性発泡体を形成する。さらに驚くべきことに、この発泡体配合物は、発泡体安定化界面活性剤を変えずとも安定であり、発泡体が潰れることなく立ち上がり、かつ硬化する。
【００６３】
実施例２及び３
実施例２：６６６．５ｇのソルビトール開始剤（Ｓｏｒｂｉｔｏｌ  Ｉｎｉｔｉａｔｏｒ）、０．３７４ｇのヘキサシアノコバルト酸亜鉛触媒錯体及び５．１ｇのアルミニウムｓｅｃ−ブトキシドを１１．５Ｌステンレス鋼反応装置において組み合わせる。１３０℃での真空ストリッピングの後、反応装置を１５０℃へ加熱し、８５ｇのＰＯを反応装置へ供給し触媒を活性化する。反応装置の圧力の減少が示すように、触媒が活性化したとき、２７７ｇのＰＯを１５ｇ／分の速度で反応装置に供給する。この時点で、ソルビトールに加えられたプロピレンオキシドの総量（ソルビトール開始剤（Ｓｏｒｂｉｔｏｌ  Ｉｎｉｔｉａｔｏｒ）の形成の間に加えられたプロプレンオキシドを含む）は、ソルビトール１モル当たり約２１．２モルであり、またはソルビトールのヒドロキシル基１モル当たり約３．５モルである。プロピレンオキシド供給に続いてすぐ、２１．７重量％ＥＯを含む６４５４ｇのＰＯとＥＯのブレンドを１４ｇ／分の速度で反応装置へ加える。得られたポリエーテルポリオールはＯＨ価２９．８ｍｇＫＯＨ／ｇ、約１８８３のヒドロキシル基当量、約１１，３００の分子量及び、２５℃で２１２０ｃＳｔの粘度を有する。ヒドロキシル基の５０％未満が一級である。末端不飽和は、ポリマーの０．０１０ミリ当量／ｇポリマー未満である。ポリオールは、１．６重量％のソルビトール開始剤からの残渣、７９．７％の重合したプロピレンオキシド、及び１８．７％の重合したエチレンオキシドを含む。
【００６４】
実施例３：７０４ｇのソルビトール開始剤（Ｓｏｒｂｉｔｏｌ  Ｉｎｉｔｉａｔｏｒ）、０．４０ｇのヘキサシアノコバルト酸亜鉛触媒錯体及び１．０４ｇのアルミニウムｓｅｃ−ブトキシドを１１．５Ｌステンレス鋼反応装置において組み合わせる。１３０℃での真空ストリッピングの後、反応装置を１５０℃へ加熱し、７６ｇの１，２−プロピレンオキシド（ＰＯ）を反応装置へ供給し触媒を活性化する。反応装置の圧力の減少が示すように、触媒が活性化したとき、３０３ｇのＰＯを１５ｇ／分の速度で反応装置に供給する。この時点で、ソルビトールに加えられたプロピレンオキシドの総量（ソルビトール開始剤（Ｓｏｒｂｉｔｏｌ  Ｉｎｉｔｉａｔｏｒ）の形成の間に加えられたプロプレンオキシドを含む）は、ソルビトール１モル当たり約２１．６モルであり、またはソルビトールのヒドロキシル基１モル当たり約３．６モルのＰＯである。プロピレンオキシド供給に続いてすぐ、２１．７重量％ＥＯを含む６７３４ｇのＰＯとＥＯのブレンドを１５ｇ／分の速度で反応装置へ加える。得られたポリエーテルポリオールはＯＨ価２９．８ｍｇＫＯＨ／ｇ、約１８８３のヒドロキシル基当量、約１１，３００の分子量、及び２５℃で１９６０ｃＳｔの粘度を有する。ヒドロキシル基の５０％未満が一級である。末端不飽和は、ポリマーの０．０１０ミリ当量／ｇポリマー未満である。ポリオールは、１．６重量％のソルビトール開始剤からの残渣、７９．８％の重合したプロピレンオキシド、及び１８．７％の重合したエチレンオキシドを含む。
【００６５】
高弾性発泡体１−Ｄ、２、及び３はＴＤＩをポリイソシアネートとして使用して、表３に記載した発泡体配合物から製造する。各場合において、ＴＤＩを除く全ての成分は、配合されたポリオールに組み合わされている。発泡体は、配合されたポリオール及びＴＤＩを室温で低圧発泡装置により処理し、得られた反応混合物を開放容器へ分注し、そこで反応混合物は、その重量に逆らい立ち上がり、高弾性成型ポリウレタン発泡体を形成する。
【００６６】
【表３】
2018529827.tif 000005
【００６７】
コア発泡体密度（ＩＳＯ８５４）、圧縮応力（ＩＳＯ３３８６）、サグファクタ（ＩＳＯ３３８６）、ヒステリシス（ＩＳＯ３３８６）、引裂強度（ＩＳＯ３０６７−８９）、弾性（ＡＳＴＭ  Ｄ３５７４）、７５％及び９０％圧縮時の圧縮永久ひずみ（ＩＳＯ１８５６）、ならびに湿り圧縮永久ひずみ（ＢＳ  ＩＳＯ１３３６２）を各発泡体について測定する。結果を表４に示す。
【００６８】
【表４】
2018529827.tif 000006
【００６９】
表４のデータは、従来のソルビトール開始ＰＯ−ＥＯブロックコポリマー（ポリオールＤ）の約半分を、本発明のソルビトール開始ランダムコポリマーと置き換える効果を示す。驚くべきことに、発泡体配合物は、ＰＯ−ＥＰブロックコポリマーの量の大きな減少にもかかわらず、潰れに対して安定である。発泡体１−Ｄ、２、及び３は、異なるポリオールの置き換えにもかかわらず、比較サンプルＢの性質に非常に類似する性質を示す。
【００７０】
実施例４
５８４ｇのソルビトール開始剤（Ｓｏｒｂｉｔｏｌ  Ｉｎｉｔｉａｔｏｒ）（５８４ｇ）、０．３２０ｇのＤＭＣ触媒（０．３２０ｇ）、及び５．５μＬの０．１５Ｍリン酸溶液を十分に混合し、８ＬのＰａｒｒ反応装置に加える。反応装置を撹拌しながら窒素で完全に置換し、窒素パージしながら１３０℃に加熱し、反応装置の内容物を乾燥させる。乾燥工程後、窒素パージを止め、反応装置の通気孔を閉じ、一定の撹拌をしながら反応装置を１６０℃まで加熱する。少量のＰＯを反応装置に加え、反応装置の圧力を２０ｐｓｉ（１４０ｋＰａ）ゲージに高め、ＤＭＣ触媒を活性化する。反応装置の圧力の減少が示すように、触媒が活性化するとき、初期供給工程において、反応装置の圧力を２０ｐｓｉ（１４０ｋＰａ）ゲージ以下に維持するような速度で２５８ｇのＰＯを加える。この初期ＰＯ供給が完了するとき、１１９７ｇのＥＯ及び４３６１ｇのＰＯを同時に反応装置に供給する。同時供給が完了するとき、反応装置を再度閉じ、反応混合物中の未反応のオキシドを約３０分間反応させる。その後、反応装置を５０℃より低い温度へ冷却し、反応装置の内容物を取り除く。生成物は、ＧＰＣによれば１０，９００の分子量を有する。ヒドロキシル基の５０％未満が、一級である。末端不飽和は、０．０１０ミリ当量／ｇポリマー未満である。
【００７１】
実施例５
ポリオール実施例５を再循環ループ、機械式撹拌機、及び出口ポートを備えた５００ｍＬ加圧反応装置で調製する。反応装置の圧力は、プロセスコントロールコンピュータの管理下、調整弁のついた出口ポートで制御する。コンピュータは反応圧力を特定の圧力設定ポイントで維持するようにする。反応装置の流出物は圧力調整弁を通って流れ、反応の生成物を集めるサンプル収集ボトルへ入る。反応装置の内容物はマイクロポンプギアポンプ（Ｍｉｃｒｏｐｕｍｐ  ｇｅａｒ  ｐｕｍｐ）により再循環ループの周りを再循環する。この再循環ループは、ＡＢＢ  ＮＩＲ分析器に取り付けられている近赤外（ＮＩＲ）フローセルを備える。ＮＩＲ分析器は、反応混合物中のヒドロキシル基含量、及び未反応オキシランの濃度を監視する。再循環ループは、オキシラン反応物（ＥＯ及びＰＯ）、ソルビトール開始剤（Ｓｏｒｂｉｔｏｌ  Ｉｎｉｔｉａｔｏｒ）、ならびに触媒のための注入ポイントをさらに備えている。オキシラン及びソルビトール開始剤（Ｓｏｒｂｉｔｏｌ  Ｉｎｉｔｉａｔｏｒ）は、プロセス管理コンピュータが制御するＢｒｏｎｋｈｏｒｓｔ  Ｍ１３質量流量コントローラにより、貯蔵シリンダから再循環ループへ分注される。
【００７２】
ＤＭＣ触媒を、ジプロピレングリコールｎ−ブチルエーテルの２重量％分散液として調製し、Ｖａｌｃｏ  Ｉｎｓｔｒｕｍｅｎｔｓ  Ｍ５０型分注ポンプで、反応混合物に所望の定常状態の濃度触媒をもたらすような速度で、これを再循環ループに分注する。
【００７３】
全ての構成原料の供給比率は、目標の、数平均分子量、ＥＯ重量％及びＰＯ重量％を有するポリオールを製造できるよう制御する。反応装置で特定の滞留時間になるように、添加速度を制御する。滞留時間は、一度に反応装置の全内容物を完全にかつ正確に置き換えるに十分な重量の構成原料を反応装置へ供給するために要する時間として定義される。
【００７４】
３９．４ｇのソルビトール開始剤（Ｓｏｒｂｉｔｏｌ  Ｉｎｉｔｉａｔｏｒ）を、０．３７μＬのリン酸（０．１５Ｍ）及びＤＭＣ触媒（０．０２２ｇ）とともに反応装置へ入れる。混合物を１３０℃まで加熱する間、撹拌し、窒素置換する。反応装置は９０分間、一定の撹拌及び窒素置換をしながら１３０℃に維持し、反応装置の内容物を乾燥させる。
【００７５】
乾燥段階の後、なお窒素置換しながら反応装置を１５０℃に加熱する。反応装置が１５０℃に達するとき、窒素置換を止め、反応装置の通気口を閉じる。ＰＯ及びＥＯを、ＥＯ１ｇ当たり３．８６ｇのＰＯの質量比で反応装置にゆっくりと加える。
【００７６】
反応装置の圧力が約３０ｐｓｉ（２１０ｋＰａ）ゲージに達するとき、再循環ポンプを始動し、反応装置の内容物をＮＩＲフローセルを通して再循環させ反応装置へ戻す。反応装置の圧力が３５ｐｓｉ（２４５ｋｐａ）ゲージへ上昇するとき、反応装置の出口を開き、反応装置出口にある圧力調整弁を４０ｐｓｉ（２８０ｋＰａ）ゲージに設定する。圧力調整弁は、残りの反応装置の運転中、反応装置圧力を維持する。
【００７７】
３０６ｇのＰＯ及び７９ｇのＥＯの全部を反応装置へ加えるまでオキシドの添加を続け、そのとき、ソルビトール開始剤（Ｓｏｒｂｉｔｏｌ  Ｉｎｉｔｉａｔｏｒ）は、約１９００のヒドロキシル基当量となる。この時点で、ＤＭＣ触媒スラリーを、毎分８μＬの速度で供給し始める。この速度は、６０ｐｐｍの定常状態触媒濃度に相当する。同時に、ソルビトール開始剤（Ｓｏｒｂｉｔｏｌ  Ｉｎｉｔｉａｔｏｒ）の添加を、毎分０．２１６ｇの速度で始める。オキシド添加の速度は毎分、１．７６ｇのＰＯ及び０．４６ｇのＥＯの添加速度をもたらすように調整する。反応装置の温度を１６０℃まで上昇させ、維持し、その後はその温度に維持する。
【００７８】
これらの流速及び運転条件は、３時間の滞留時間及び６０ｐｐｍ定常状態濃度のＤＭＣ触媒で運転する連続プロセスにおいて、１８．７重量％ＥＯを含む約１９００のヒドロキシル基当量を有するポリオールを製造する。
【００７９】
全ての構成原料の同時添加を合計１７時間維持し、これは反応装置の５滞留時間を超える時間に相当する。得られた生成物を分析し、ＧＰＣ分析で測定するとき、１１，２００の数平均分子量を有することを見出す。ヒドロキシル基の５０％未満が一級である。末端不飽和は、０．０１０ミリ当量／ｇポリマー未満である。
【００８０】
実施例６
１５３６ｇのソルビトール開始剤（Ｓｏｒｂｉｔｏｌ  Ｉｎｉｔｉａｔｏｒ）及び３７５ｍｇのＤＭＣ触媒を１１．５Ｌステンレス鋼反応装置へ加える。１５０℃で、１７１ｇのＰＯを反応装置へ加え触媒を活性化する。触媒を活性化した（反応装置の圧力の低下により示される）後、さらに６７８ｇのＰＯを徐々に１０ｇ／分の流速、１６０℃の温度で反応装置へ入れる。次いで、５１１６ｇの２７．４％のＥＯ及び７２．６％のＰＯを反応装置へ加える。これにより、６９．４ｍｇＫＯＨ／ｇのＯＨ価（８０８のヒドロキシル基当量及び約４８５０の分子量に相当する）、ならびに２５℃で８５７ｃＳｔの粘度を有する中間体が生成する。
【００８１】
中間体の一部を十分な量のＤＭＣ触媒と組み合わせて、１重量％の触媒を含有するスラリーを生成する。スラリーを、９０Ｌ連続反応装置へ加える。１６０℃で、１１４ｇ／時でスラリーを、１．５７ｋｇ／時でソルビトール開始剤（Ｓｏｒｂｉｔｏｌ  Ｉｎｉｔｉａｔｏｒ）を、３．３５ｋｇ／時でエチレンオキシドを、１２．９３ｋｇ／時でプロピレンオキシドを、同時に反応装置へ加える。得られたポリオール生成物は、２９ｍｇＫＯＨ／ｇのＯＨ価（１９３４のヒドロキシル基当量及び約１１，６００の分子量に相当する）、ならびに２５℃で３２４０ｃＳｔの粘度を有する。５０％未満のヒドロキシル基が、一級である。末端不飽和は、０．０１０ｍ当量／ｇポリマー未満である。
【国際調査報告】
2018529827.tif 000007
2018529827.tif 000008